(57)【要約】【課題】  電離放射線に対する遮蔽性が、鉛シートを備えたドア要素と同程度に良好であり、著しく低い密度を有するドア要素を提供する。【解決手段】  ドア要素は、a)芳香族ポリイソシアネート、b)イソシアネート反応性基を有し、ポリエーテルポリオールおよびポリエステルポリオールを含有するポリオール成分、c)c1)ガドリニウム、c2)バリウム、インジウム、錫、モリブデン、ニオブ、タンタル、ジルコニウム又はタングステン、及びc3)ビスマス、ランタン、セリウム、プラセオジム、ネオジム、プロメチウム、サマリウム、ユウロピウム、テルビウム、ジスプロシウム、ホルミウム、エルビウム、ツリウム、イッテルビウム又はルテチウムを含有する放射線防護剤、及びd)発泡剤の反応生成物である硬質ポリウレタン発泡体を間に挟んだ化粧面を有する。【選択図】  なし【特許請求の範囲】
【請求項１】
ａ）少なくとも１種の芳香族ポリイソシアネート、
ｂ）平均して少なくとも２つのイソシアネート反応性基を有し、少なくとも１つのポリエーテルポリオールおよびポリエステルポリオールを含有するポリオール成分、
ｃ）ｃ１）合計量ｃ）に基づいて少なくとも約２６重量％のガドリニウム、
ｃ２）合計量ｃ）に基づいて約１０〜７４重量％のバリウム、インジウム、錫、モリブデン、ニオブ、タンタル、ジルコニウムまたはタングステン、および
ｃ３）合計量ｃ）に基づいて約０〜６４重量％のビスマス、ランタン、セリウム、プラセオジム、ネオジム、プロメチウム、サマリウム、ユウロピウム、テルビウム、ジスプロシウム、ホルミウム、エルビウム、ツリウム、イッテルビウムまたはルテチウム
を含んでなる放射線防護剤、および
ｄ）発泡剤、
ｅ）場合により、触媒、助剤物質、添加剤および難燃剤から選択される１種またはそれ以上
の反応生成物である硬質ポリウレタン発泡体を間に挟んだ２つまたはそれ以上の化粧面を有してなるドア要素。
【請求項２】
ｃ１）が、放射線防護剤の約３５〜約５５重量％である請求項１に記載のドア要素。
【請求項３】
ｃ２）が、放射線防護剤の約１５〜約６０重量％である請求項１に記載のドア要素。
【請求項４】
ｃ２）が、放射線防護剤の約２５〜約５０重量％である請求項１に記載のドア要素。
【請求項５】
ｃ２）が、硫酸バリウム、酸化インジウム、酸化錫、錫、モリブデン、ニオブ、タンタルおよびジルコニウム金属から選択される請求項１に記載のドア要素。
【請求項６】
ｃ３）が、放射線防護剤の約２０〜約５０重量％である請求項１に記載のドア要素。
【請求項７】
ｃ３）が、放射線防護剤の約２５〜約４０重量％である請求項１に記載のドア要素。
【請求項８】
ｃ３）が、酸化ビスマス、酸化ランタン、酸化セリウム、酸化プラセオジム、酸化プロメチウム、酸化サマリウム、酸化ユウロピウム、酸化テルビウム、酸化ジスプロシウム、酸化ホルミウム、酸化エルビウム、酸化ツリウム、酸化イッテルビウムおよび酸化ルテチウムから選択される請求項１に記載のドア要素。
【請求項９】
ａ）少なくとも１種の芳香族ポリイソシアネート、
ｂ）平均して少なくとも２つのイソシアネート反応性基を有し、少なくとも１つのポリエーテルポリオールおよびポリエステルポリオールを含有するポリオール成分、
ｃ）ｃ１）合計量ｃ）に基づいて少なくとも約２６重量％のガドリニウム、
ｃ２）合計量ｃ）に基づいて約１０〜７４重量％のバリウム、インジウム、錫、モリブデン、ニオブ、タンタル、ジルコニウムまたはタングステン、および
ｃ３）合計量ｃ）に基づいて約０〜６４重量％のビスマス、ランタン、セリウム、プラセオジム、ネオジム、プロメチウム、サマリウム、ユウロピウム、テルビウム、ジスプロシウム、ホルミウム、エルビウム、ツリウム、イッテルビウムまたはルテチウム
を含んでなる放射線防護剤、および
ｄ）発泡剤、
ｅ）場合により、触媒、助剤物質、添加剤および難燃剤から選択される１種またはそれ以上
を反応させることによって硬質ポリウレタン発泡体ブロックを生成すること、
該ブロックを寸法に裁断することおよび
該ブロックに２つまたはそれ以上の化粧面を接着することを含んでなるドア要素の製造方法。
【請求項１０】
ｃ１）が、放射線防護剤の約３５〜約５５重量％である請求項９に記載の方法。
【請求項１１】
ｃ２）が、放射線防護剤の約１５〜約６０重量％である請求項９に記載の方法。
【請求項１２】
ｃ２）が、放射線防護剤の約２５〜約５０重量％である請求項９に記載の方法。
【請求項１３】
ｃ２）が、硫酸バリウム、酸化インジウム、酸化錫、錫、モリブデン、ニオブ、タンタルおよびジルコニウム金属から選択される請求項９に記載の方法。
【請求項１４】
ｃ３）が、放射線防護剤の約２０〜約５０重量％である請求項９に記載の方法。
【請求項１５】
ｃ３）が、放射線防護剤の約２５〜約４０重量％である請求項９に記載の方法。
【請求項１６】
ｃ３）が、酸化ビスマス、酸化ランタン、酸化セリウム、酸化プラセオジム、酸化プロメチウム、酸化サマリウム、酸化ユウロピウム、酸化テルビウム、酸化ジスプロシウム、酸化ホルミウム、酸化エルビウム、酸化ツリウム、酸化イッテルビウムおよび酸化ルテチウムから選択される請求項９に記載の方法。
【請求項１７】
ａ）少なくとも１種の芳香族ポリイソシアネート、
ｂ）平均して少なくとも２つのイソシアネート反応性基を有し、少なくとも１つのポリエーテルポリオールおよびポリエステルポリオールを含有するポリオール成分、
ｃ）ｃ１）合計量ｃ）に基づいて少なくとも約２６重量％のガドリニウム、
ｃ２）合計量ｃ）に基づいて約１０〜７４重量％のバリウム、インジウム、錫、モリブデン、ニオブ、タンタル、ジルコニウムまたはタングステン、および
ｃ３）合計量ｃ）に基づいて約０〜６４重量％のビスマス、ランタン、セリウム、プラセオジム、ネオジム、プロメチウム、サマリウム、ユウロピウム、テルビウム、ジスプロシウム、ホルミウム、エルビウム、ツリウム、イッテルビウムまたはルテチウム
を含んでなる放射線防護剤、および
ｄ）発泡剤、
ｅ）場合により、触媒、助剤物質、添加剤および難燃剤から選択される１種またはそれ以上
を含んでなる反応混合物を、２つまたはそれ以上の化粧面の間に導入すること、および
該混合物を硬化することを含んでなるドア要素の製造方法。
【請求項１８】
ｃ１）が、放射線防護剤の約３５〜約５５重量％である請求項１７に記載の方法。
【請求項１９】
ｃ２）が、放射線防護剤の約１５〜約６０重量％である請求項１７に記載の方法。
【請求項２０】
ｃ２）が、放射線防護剤の約２５〜約５０重量％である請求項１７に記載の方法。
【請求項２１】
ｃ２）が、硫酸バリウム、酸化インジウム、酸化錫、錫、モリブデン、ニオブ、タンタルおよびジルコニウム金属から選択される請求項１７に記載の方法。
【請求項２２】
ｃ３）が、放射線防護剤の約２０〜約５０重量％である請求項１７に記載の方法。
【請求項２３】
ｃ３）が、放射線防護剤の約２５〜約４０重量％である請求項１７に記載の方法。
【請求項２４】
ｃ３）が、酸化ビスマス、酸化ランタン、酸化セリウム、酸化プラセオジム、酸化プロメチウム、酸化サマリウム、酸化ユウロピウム、酸化テルビウム、酸化ジスプロシウム、酸化ホルミウム、酸化エルビウム、酸化ツリウム、酸化イッテルビウムおよび酸化ルテチウムから選択される請求項１７に記載の方法。
【発明の詳細な説明】
【技術分野】
【０００１】
本発明は、放射線防護用充填材料としてのポリウレタン発泡体を有するドア要素およびその製造方法に関する。
【背景技術】
【０００２】
Ｘ線装置または電離放射線を放出する他の装置を操作する際に、この放射線から作業者または第三者を防護する対策が取られる。従って、例えば、医療においては、放射線防護用ドアが、Ｘ線室を遮蔽するために用いられる。そのようなドアは、しばしば金属鉛または鉛化合物を含有する。鉛は、低コストで容易に入手でき、４０〜３００ｋＶの加速電圧で発生する電離放射線、例えばＸ線放射線の良好な吸収体であるという利点を有する。鉛の欠点は、光電効果の結果として、低いエネルギーの電離放射線に対する減衰係数がかなり小さいことである。また、鉛は毒物学的に有害である。これに加えて、鉛を含有する防護付属品は高密度である。
【０００３】
鉛の高密度の故に、Ｘ線放射線に対して防護するためのドアの製造は、製造技術において複雑であり、特殊なノウハウを要する。要求される放射線減衰係数（いわゆる「鉛当量」として表記される）に達する放射線防護用ドアには、厚さ０．５ｍｍ〜３ｍｍのシートが使用される。そのような鉛シートを備えたドア構造物は、（１ｍｍの鉛当量に対して計算して）約３３ｋｇ／ｍ２またはそれ以上の単位面積あたりの重量を有する。鉛シートのそれぞれ１ｍｍの付加では重量を約１３ｋｇ／ｍ２増加させる。それ故に、結合具およびフレームの選択は、特に重要である。選択されたドアの鉛当量が高ければ高いほど、構造的により複雑になり、ドアの結合具およびフレームにコストがかかる。
【発明の開示】
【発明が解決しようとする課題】
【０００４】
従って、電離放射線に対する遮蔽性が、鉛シートを備えたドア要素と同程度に良好であり、著しく低い密度を有するドア要素に対する要求がある。
【課題を解決するための手段】
【０００５】
遮蔽材料を含有する硬質ポリウレタンまたはポリイソシアヌレート発泡体を備えたドア要素がこれらの要求を満たすことを見いだした。
本発明のこれらおよび他の利点は、以下の発明の詳細な説明から明らかであろう。
【０００６】
本発明を、これから、例示のため説明するが、限定はしない。実施例を除いて、または特記しないかぎり、明細書中の量、パーセント、ＯＨ価、官能価などを示すあらゆる数字は、すべての場合に用語「約」によって変更できると理解されたい。
【０００７】
本発明は、ａ）芳香族ポリイソシアネートを
ｂ）平均して少なくとも２つのイソシアネート反応性基を有し、少なくとも１つのポリエーテルポリオールおよびポリエステルポリオールを含有するポリオール成分、
ｃ）ｃ１）合計量ｃ）に基づいて少なくとも約２６重量％、好ましくは約３５〜５５重量％のガドリニウム、
ｃ２）合計量ｃ）に基づいて約１０〜７４重量％、好ましくは約１５〜６０重量％、特に好ましくは約２５〜５０重量％のバリウム、インジウム、錫、モリブデン、ニオブ、タンタル、ジルコニウムまたはタングステン、および
ｃ３）合計量ｃ）に基づいて約０〜６４重量％、好ましくは２０〜５０重量％、特に好ましくは２５〜４０重量％のビスマス、ランタン、セリウム、プラセオジム、ネオジム、プロメチウム、サマリウム、ユウロピウム、テルビウム、ジスプロシウム、ホルミウム、エルビウム、ツリウム、イッテルビウムまたはルテチウム
を含んでなる放射線防護剤、および
ｄ）発泡剤、
ｅ）場合により、１種またはそれ以上の触媒、助剤物質、添加剤および難燃剤
と反応させることによって得られる硬質ポリウレタン発泡体を間に挟んだ２つまたはそれ以上の化粧面を有してなるドア要素を提供する。
【０００８】
本発明は、本発明のドア要素の製造方法も提供する。いわゆる「シェル」構造技術において、要求される断面は、遮断材料を含有する硬質ポリウレタンまたはポリイソシアヌレート発泡体ブロックの切断またはフライスによって製造され、木工技術から既知の方法が、この目的のために基本的に適している。次いで、化粧面を、それらに接着させる。特にポリウレタン、不飽和ポリエステル、エポキシド、酢酸ポリビニルまたはポリクロロプレンからなる接着剤が、この目的の為に適している。圧力および温度の作用が、接着剤の種類によっては硬化に必要である。いわゆる「サンドウィッチ」構造技術において、反応混合物を化粧面の間の充填されるべき空洞に導入する。硬化して、反応混合物を、化粧面に結合する。特殊な場合、付加的な手段が、化粧面に良好な付着を与えるために必要かもしれない。例えば、金属シートに、付着性を向上させるためのプライマーを供給することも可能である。
【０００９】
イソシアネート成分ａ）として使用できる芳香族ポリイソシアネートの例は、Justus Liebigs Analien der Chemie, 562、第75〜136頁にW. Siefkenによって記載されており、例えば、式：Ｑ(ＮＣＯ)ｎ [式中、ｎ＝２〜４、好ましくは２、Ｑは、２〜１８個、好ましくは６〜１０個の炭素原子を有する脂肪族炭化水素基、４〜１５個、好ましくは５〜１０個の炭素原子を有する脂環式炭化水素基または８〜１５個、好ましくは８〜１３個の炭素原子を有する芳香族炭化水素基である。］で示されるもの、例えば、ＤＥ−ＯＳ２８３２２５３第１０〜１１頁に示されるポリイソシアネートである。
【００１０】
工業的に容易に利用できるポリイソシアネート、例えば、２，４−および２，６−トルイレンジイソシアネートおよびこれら異性体の所望の混合物（ＴＤＩ）、ポリフェニレニレン−ポリメチレンポリイソシアネート、例えば、アニリン−ホルムアルデヒド縮合およびその後のホスゲン化によって調製されたもの（粗ＭＤＩ）およびカルボジイミド基、ウレタン基、アロファネート基、イソシアヌレート基、ウレア基またはビウレット基を有するポリイソシアネート（変性ポリイソシアネート）、特に２，４−および２，６−トルイレンジイソシアネートまたは４，４’−および／または２，４’−ジフェニルメタンジイソシアネートから誘導された変性ポリイソシアネートを使用することが好ましい。
【００１１】
上記イソシアネートと、少なくとも１個のヒドロキシル基を有する有機化合物、例えば、１〜４個のヒドロキシル基および６０〜４０００の分子量を有するポリエーテルまたはポリエステル化合物とのプレポリマーを使用することも可能である。ポリエステルポリオールおよびポリエーテルポリオールの両方を、ポリオール成分ｂ）として使用することも可能である。通常使用されるポリエーテルポリオールは、２５〜９００、好ましくは３５０〜６５０のＯＨ価を有する。
【００１２】
適したポリエーテルポリオールは、アルキレン基中に２〜４個の炭素原子を有する１またはそれ以上のアルキレンオキシドを、少なくとも２個の結合した活性水素原子を有する出発分子と反応させることによって調製されうる。例示できるアルキレンオキシドは、エチレンオキシド、１，２−プロピレンオキシド、エピクロロヒドリン、１，２−ブチレンオキシドおよび２，３−ブチレンオキシドであり、エチレンオキシド、１，２−プロピレンオキシドおよびそれら混合物を使用することが好ましい。アルキレンオキシドを、単独で、交互に連続的に、または混合物として使用できる。例えば、１，２−プロピレンオキシドおよびエチレンオキシドからのブロックで構成されるポリエーテルポリオールを得ることが可能である。適した出発分子の例は、水、アミノアルコール、例えば、Ｎ−アルキルジエタノールアミン（例えばＮ−メチルジエタノールアミン）、エチレングリコール、１，３−プロピレングリコール、１，４−ブタンジオール、１，６−ヘキサンジオール、グリセロール、トリメチロールプロパン、ソルビトール、スクロースおよび１級脂肪族および芳香族アミンである。場合により、出発分子の混合物も使用できる。
【００１３】
１００〜３００００ｇ／ｍｏｌ、好ましくは１５０〜１００００ｇ／ｍｏｌ、特に好ましくは２００〜６００ｇ／ｍｏｌの数平均分子量を有し、芳香族および／または脂肪族ジカルボン酸と少なくとも２個のヒドロキシル基を有するポリオールから構成されるポリエステルポリオールを使用することも可能である。ジカルボン酸の例は、フタル酸、フマル酸、マレイン酸、アゼライン酸、グルタル酸、アジピン酸、スベリン酸、テレフタル酸、イソフタル酸、デカンジカルボン酸、マロン酸およびコハク酸である。純ジカルボン酸またはその所望の混合物を使用することも可能である。次のものが、エステル化のためのアルコール成分として好ましく使用される：エチレングリコール、ジエチレングリコール、トリエチレングリコール、テトラエチレングリコール、１，２−または１，３−プロパンジオール、１，４−ブタンジオール、３−メチル−１，５−ペンタンジオール、１，５−ペンタンジオール、１，６−ヘキサンジオール、１，１０−デカンジオール、グリセロール、トリメチロールプロパンまたはそれら混合物。使用できるポリオール成分ｂ）は、ポリエーテルエステル、例えば無水フタル酸とジエチレングリコールとの反応およびその後のエトキシル化によって得られるものを含有できる。
【００１４】
放射線防護剤ｃ）は、
ｃ１）少なくとも約２６重量％、好ましくは３５〜５５重量％の、元素もしくは合金としてまたはガドリニウム化合物の形態としてのガドリニウム
ｃ２）約１０〜７４重量％、好ましくは１５〜６０重量％の、特に好ましくは２５〜５０重量％の、元素もしくは合金または化合物の形態のバリウム、インジウム、錫、モリブデン、ニオブ、タンタル、ジルコニウムまたはタングステンを含有し、タングステンが存在する場合、タングステン含量が、合計量ｃ）の少なくとも１０重量％である。特に好ましいものとして、バリウム、錫、タングステンまたはモリブデンが挙げられる。放射線防護剤ｃ）は、好ましくは少なくとも５０重量％の錫および
ｃ３）０〜６４重量％、好ましくは２０〜５０重量％、特に好ましくは２５〜４０重量％の、元素もしくは合金または化合物の形態の、好ましくは化合物形態の、ビスマス、ランタン、セリウム、プラセオジム、ネオジム、プロメチウム、サマリウム、ユウロピウム、テルビウム、ジスプロシウム、ホルミウム、エルビウム、ツリウム、イッテルビウムまたはルテチウムを含有する。ビスマス、ランタン、セリウム、プラセオジム、ネオジム、サマリウムまたはユウロピウムを使用することが好ましい。特に好ましい化合物は、酸化物である。
【００１５】
成分ｃ２）およびｃ３）は、好ましくは、上記元素の酸化物、炭酸塩、硫酸塩、水酸化物、タングステン酸塩、炭化物、硫化物またはハロゲン化物であり、酸化物、硫酸塩またはタングステン酸塩は特に好ましい。さらに好ましくは、ｃ２）は、硫酸バリウム、酸化インジウム、酸化錫、金属錫、モリブデン、ニオブ、タンタルおよびジルコニウムから選択される化合物であり、ｃ３）は、酸化ビスマス、酸化ランタン、酸化セリウム、酸化プラセオジム、酸化プロメチウム、酸化サマリウム、酸化ユウロピウム、酸化テルビウム、酸化ジスプロシウム、酸化ホルミウム、酸化エルビウム、酸化ツリウム、酸化イッテルビウムまたは酸化ルテチウムから選択される化合物である。
【００１６】
成分ｃ）を調製するために、各構成成分を、３０〜５００℃の範囲の温度で乾燥する。その後、各構成成分を、３〜１２５μｍの範囲のメッシュ寸法の篩にかけ、次いで、当業者には既知であるミキサー、例えばプロペラ、ターボ、パドル、トラフ、遊星型、アトリション、スクリュー、ローラー、遠心、向流、ジェット、ドラム、円錐、タンブル、回転、冷却、真空、パイプライン、重力、流動および空気圧ミキサーで５分〜２４時間混合する。タンブルミキサーを使用することが好ましい。放射線防護剤ｃ）の密度は、４．０〜１３．０ｇ／ｃｍ３、好ましくは６．０〜１０ｇ／ｃｍ３の範囲である。
【００１７】
使用される発泡剤ｄ）は、水および／または当業者に既知である他の化学的または物理的発泡剤、例えば、メチレンクロリド、ジエチルエーテル、アセトン、アルカン、例えば、ペンタン、イソペンタンまたはシクロペンタン、フルオロカーボン、例えば、ＨＦＣ２４５ｆａまたはＨＦＣ３６５ｍｆｃまたは無機発泡剤、例えば空気またはＣＯ２である。水を発泡剤として使用する場合、成分ｂ）の合計重量に基づいて６重量部までの量で使用することが好ましい。
【００１８】
硬質ポリウレタン発泡体を製造するための触媒ならびに他の助剤物質および添加剤は、当業者には既知であり、例えば“Kunststoffhandbuch”第７巻、“Polyurethane”６．１章に記載されている。
【００１９】
使用される触媒は、ポリウレタン化学で通常使用されるものである。そのような触媒の例は、トリエチレンジアミン、Ｎ，Ｎ−ジメチルシクロヘキシルアミン、テトラメチレンジアミン、１−メチル−４−ジメチルアミノエチルピペラジン、トリエチルアミン、トリブチルアミン、ジメチルベンジルアミン、Ｎ，Ｎ’，Ｎ”−トリス（ジメチルアミノプロピル）ヘキサヒドロトリアジン、ジメチルアミノプロピルホルムアミド、Ｎ，Ｎ，Ｎ’，Ｎ’−テトラメチルエチレンジアミン、Ｎ，Ｎ，Ｎ’，Ｎ’−テトラメチルブタンジアミン、Ｎ，Ｎ，Ｎ’，Ｎ’−テトラメチルヘキサンジアミン、ペンタメチルジエチレントリアミン、テトラメチルジアミノエチルエーテル、ジメチルピペラジン、１，２−ジメチルイミダゾール、１−アザビシクロ［３．３．０］オクタン、ビス（ジメチルアミノプロピル）ウレア、Ｎ−メチルモルホリン、Ｎ−エチルモルホリン、Ｎ−シクロヘキシルモルホリン、２，３−ジメチル−３，４，５，６−テトラヒドロピリミジン、トリエタノールアミン、ジエタノールアミン、トリイソプロパノールアミン、Ｎ−メチルジエタノールアミン、Ｎ−エチルジエタノールアミン、ジメチルエタノールアミン、酢酸錫（ＩＩ）、オクタン酸錫（ＩＩ）、エチルヘキサン酸錫（ＩＩ）、ラウリン酸錫（ＩＩ）、ジブチル錫ジアセテート、ジブチル錫ジラウレート、ジブチル錫マレエート、ジオクチル錫ジアセテート、水酸化テトラメチルアンモニウム、酢酸ナトリウム、酢酸カリウム、水酸化ナトリウムまたはそれら触媒の混合物である。
【００２０】
特に適した気泡安定剤は、ポリエーテルシロキサンである。これらの化合物は、一般に、エチレンオキシドとプロピレンオキシドのコポリマーがポリジメチルシクロヘキサン部分に結合するように、合成される。難燃剤は、当業者には既知であり、例えば“Kunststoffhandbuch”第７巻、“Polyurethane”６．１章に記載されている。これらは、例えば、臭素含有および塩素含有ポリオール、またはハロゲンを含み得るリン化合物、例えば、オルトリン酸エステルおよびメタリン酸エステルでありうる。
【００２１】
本発明の方法で使用される発泡体は、１つの成分としてのジイソシアネートまたはポリイソシアネートａ）および他の成分としての残りの構成成分の混合物を、適した装置で（通常機械的に）、よく混合することによって通常調製される。発泡体は、連続的に、例えば、コンベアベルトシステム上で、またはバッチ式に調製される。硬質発泡体の調製は、当業者には一般的に既知であり、例えばG. Oertel編、“Kunststoff-Handbuch”VII巻、Carl Hanser Verlag、第３版、Munich、1993年、第２６７頁以降に記載されている。インデックス「ポリウレタン発泡体の調製で非常に多く使用される概念」は、発泡体の架橋度に言及する。それは、反応混合物中のイソシアネート基のイソシアネート反応性基に対する比に１００をかけたものと定義される。好ましくは、発泡体は、８０〜６００、好ましくは１００〜３００のインデックスになるように調製される。形成される発泡体の嵩密度は、１０〜５００ｋｇ／ｍ３、好ましくは３０〜３００ｋｇ／ｍ３、特に好ましくは６０〜１５０ｋｇ／ｍ３である。
【実施例】
【００２２】
本発明を以下の実施例によりさらに例示するが、本発明はこれらに限定されない。「部」および「パーセント」で示される量すべては、特記しないかぎり、重量に基づくと理解される。
硬質ポリウレタン発泡体を、以下の表Ｉに示される成分を反応させることによって、それぞれの場合において調製した。
【００２３】
【表１】
2006037713.tif 000002
【００２４】
使用したポリイソシアネートは、ＮＣＯ含量３１重量％の、ＭＤＩ異性体および高級同族体の混合物であった(DESMODUR 44V40L, Bayer MaterialScience AG)。
使用したポリオールは、ＯＨ価３８５、官能価３．３および２５℃での粘度２０００mPas のポリエーテルエステルの混合物であった(BAYMER, VP. PU22HB16 Bayer MaterialScience AG)。
【００２５】
放射線防護剤は、表ＩＩで示す量で以下の成分を含有する密度８．５ｇ／ｃｍ３を有する橙褐色のさらさらした塊のない粉末であった：
【００２６】
【表２】
2006037713.tif 000003
【００２７】
遮蔽効果を測定するために、ステップウェッジ（幅：７．５ｃｍ、ステップの高さ：１．２５ｃｍ／２．５ｃｍ／５．０ｃｍ／１０．０ｃｍ／１２．５ｃｍ、各段の長さ：４ｃｍ）を、製造した試験片から裁断した。これは、異なる厚さを有する表面を与え、それによって、各々の場合に、放射線防護剤ｃ）の異なる被覆質量を与えた。ＤＩＮ６８４５に従って、ステップウェッジに、１００ｋＶ  Ｘ線放射線（タングステン対陰極を有するＸ線管）を照射し、照射されたＸ線フィルムをデンシトメトリーによって評価した。黒さが薄いほど、遮蔽効果は良好である。照射実験の結果を、試料密度および試料中の発泡体の充填剤含量に対して標準化されたパラメータに関係づけるために、被覆質量を以下のように定義した：
【数１】
2006037713.tif 000004
測定結果を以下の表ＩＩＩ〜ＶＩにまとめて示す。
【００２８】
【表３】
2006037713.tif 000005
【００２９】
【表４】
2006037713.tif 000006
【００３０】
【表５】
2006037713.tif 000007
【００３１】
【表６】
2006037713.tif 000008
【００３２】
以上、本発明を説明するために詳細に記載したが、そのような詳細な記載は単に説明のためであって、特許請求の範囲により限定されうる場合を除き、本発明の思想から逸脱することなく、当業者なら変更を加えることができる。